(57)【要約】【課題】  温度調節機能と共に抗菌・殺菌・制菌機能を有するカバード糸及び布部材を提供する。【解決手段】  芯糸２の周囲にカバーリング糸３を１重又は２重に巻き付けたカバード糸１であって、芯糸２は、ポリプロピレン及び炭素数が１５〜２２のパラフィン系炭化水素を含むポリプロピレン系樹脂組成物からなる芯部５の周囲をポリアミドからなる鞘部６で被覆した芯鞘２層構造の少なくとも１本の温度調節繊維４で構成され、カバーリング糸３は、溶菌繊維本体の表面に溶菌酵素を固定化した少なくとも１本の溶菌繊維で構成されたものである。【選択図】      図１ 
2005314827.tif 000002
【特許請求の範囲】
【請求項１】
芯糸の周囲にカバーリング糸を１重又は２重に巻き付けたカバード糸であって、
前記芯糸は、ポリプロピレン及び炭素数が１５〜２２のパラフィン系炭化水素を含むポリプロピレン系樹脂組成物からなる芯部の周囲をポリアミドからなる鞘部で被覆した芯鞘２層構造の少なくとも１本の温度調節繊維で構成され、
前記カバーリング糸は、溶菌繊維本体の表面に溶菌酵素を固定化した少なくとも１本の溶菌繊維で構成されたことを特徴とするカバード糸。
【請求項２】
芯糸の周囲にカバーリング糸を１重又は２重に巻き付けたカバード糸であって、
前記芯糸は、ポリ乳酸及び炭素数が１５〜２２のパラフィン系炭化水素を含むポリ乳酸系樹脂組成物からなる芯部の周囲をポリアミドからなる鞘部で被覆した芯鞘２層構造の少なくとも１本の温度調節繊維で構成され、
前記カバーリング糸は、溶菌繊維本体の表面に溶菌酵素を固定化した少なくとも１本の溶菌繊維で構成されたことを特徴とするカバード糸。
【請求項３】
芯糸の周囲にカバーリング糸を１重又は２重に巻き付けたカバード糸であって、
前記芯糸は、伸縮性ポリマー及び炭素数が１５〜２２のパラフィン系炭化水素を含む伸縮性組成物からなる芯部の周囲を伸縮性ポリマーからなる鞘部で被覆した芯鞘２層構造の少なくとも１本の温度調節繊維で構成され、
前記カバーリング糸は、溶菌繊維本体の表面に溶菌酵素を固定化した少なくとも１本の溶菌繊維で構成されたことを特徴とするカバード糸。
【請求項４】
請求項１から３のいずれか記載のカバード糸を有する布部材。
【発明の詳細な説明】
【技術分野】
【０００１】
本発明は、芯糸の周囲にカバーリング糸を１重又は２重に巻き付けたカバード糸、及び、カバード糸を有する布部材に関するものである。
【背景技術】
【０００２】
従来のこの種の技術としては、ポリプロピレン及び温度調節剤としての炭素数が１５〜２２のパラフィン系炭化水素を含むポリプロピレン系樹脂組成物からなる芯部の周囲を、ポリアミドからなる鞘部で被覆した芯鞘２層構造の温度調節繊維（温度コントロール繊維）が知られている（例えば、特許文献１参照。）。
【特許文献１】特開２００４−０１１０３２号公報
【発明の開示】
【発明が解決しようとする課題】
【０００３】
上記のような温度調節繊維は、温度調節機能を有しているものの、抗菌・殺菌・制菌機能は有していないので、抗菌性・殺菌性・制菌性を必要とする用途には使用できなかった。
【０００４】
本発明は、以上のような事情に鑑みてなされたものであり、温度調節機能と共に抗菌・殺菌・制菌機能を有するカバード糸及び布部材を提供することを目的とする。
【課題を解決するための手段】
【０００５】
上記目的を達成するための請求項１のカバード糸は、芯糸の周囲にカバーリング糸を１重又は２重に巻き付けたカバード糸であって、前記芯糸は、ポリプロピレン及び炭素数が１５〜２２のパラフィン系炭化水素を含むポリプロピレン系樹脂組成物からなる芯部の周囲をポリアミドからなる鞘部で被覆した芯鞘２層構造の少なくとも１本の温度調節繊維で構成され、前記カバーリング糸は、溶菌繊維本体の表面に溶菌酵素を固定化した少なくとも１本の溶菌繊維で構成されたものである。
【０００６】
請求項２のカバード糸は、芯糸の周囲にカバーリング糸を１重又は２重に巻き付けたカバード糸であって、前記芯糸は、ポリ乳酸及び炭素数が１５〜２２のパラフィン系炭化水素を含むポリ乳酸系樹脂組成物からなる芯部の周囲をポリアミドからなる鞘部で被覆した芯鞘２層構造の少なくとも１本の温度調節繊維で構成され、前記カバーリング糸は、溶菌繊維本体の表面に溶菌酵素を固定化した少なくとも１本の溶菌繊維で構成されたものである。
【０００７】
請求項３のカバード糸は、芯糸の周囲にカバーリング糸を１重又は２重に巻き付けたカバード糸であって、前記芯糸は、伸縮性ポリマー及び炭素数が１５〜２２のパラフィン系炭化水素を含む伸縮性組成物からなる芯部の周囲を伸縮性ポリマーからなる鞘部で被覆した芯鞘２層構造の少なくとも１本の温度調節繊維で構成され、前記カバーリング糸は、溶菌繊維本体の表面に溶菌酵素を固定化した少なくとも１本の溶菌繊維で構成されたものである。
【０００８】
また、請求項４の布部材は、請求項１から３のいずれか記載のカバード糸を有するものである。
【発明の効果】
【０００９】
請求項１〜４の発明によれば、少なくとも１本の温度調節繊維で構成された芯糸を備えているので、温度調節機能を有している。また、温度調節剤としての前記パラフィン系炭化水素は温度調節繊維の芯部に含まれていると共に、芯部の周囲は鞘部で被覆されているので、耐洗濯性に優れており、温度調節機能を長期間保持することができる。更に、少なくとも１本の溶菌繊維で構成されたカバーリング糸を備えているので、抗菌・殺菌・制菌機能を有している。また、カバーリング糸は芯糸の周囲に巻き付けられ、カバーリング糸のみが露出しているので、抗菌・殺菌・制菌機能をより効果的に発揮することができる。加えて、溶菌酵素は天然物由来のものであると共に、上記のように温度調節繊維の芯部中の前記パラフィン系炭化水素は鞘部で封じ込まれているので、人体に対して安全である。
【００１０】
請求項３及びそれを引用する請求項４の発明によれば、上記の効果に加え、温度調節繊維の芯部や鞘部が伸縮性ポリマーを含み、芯糸が伸縮自在となるので、カバード糸や布部材に伸縮性（ストレッチ性）を付与することができる。
【発明を実施するための最良の形態】
【００１１】
以下、本発明の実施形態を図面に基づいて説明する。
本実施形態に係るカバード糸１は、図１に示すように、芯糸２の周囲にカバーリング糸３を（１重に）巻き付けたシングルカバード糸である。
【００１２】
芯糸２は、少なくとも１本の温度調節繊維で構成されている。図２に示すように、温度調節繊維４は、図２に示すように、ポリプロピレン及び炭素数が１５〜２２のパラフィン系炭化水素を含むポリプロピレン系樹脂組成物からなる芯部５の周囲を、ポリアミドからなる鞘部６で被覆した芯鞘２層構造のものである。このような温度調節繊維４としては、「セルモサポート」（商品名，カネボウ合繊株式会社・出光テクノファイン株式会社製）が好適である。
【００１３】
ポリプロピレン系樹脂組成物は、ポリプロピレンと炭素数が１５〜２２のパラフィン系炭化水素とを混練することにより製造できる。温度調節繊維４は、従来公知のコンジュゲート型複合紡糸装置等で芯部５と鞘部６とを同時に紡糸し、必要に応じて延伸することにより製造できる。芯糸２の形態としては、複数本の温度調節繊維４を束ねたマルチフィラメント糸、１本の温度調節繊維４のみのモノフィラメント糸等が挙げられる。
【００１４】
温度調節繊維４の断面形状としては、図２のような円形の他、非円形（楕円形、多角形、多葉形等）であってもよい。
【００１５】
温度調節繊維４の単糸繊度としては、１〜２０デシテックスが好適である。これに対し、前記単糸繊度が１デシテックス未満であれば繊維化が困難である一方、２０デシテックスを超えれば衣類の柔らかさを確保しにくいので、いずれの場合も望ましくない。
【００１６】
温度調節繊維４の横断面における芯部５の面積比としては、１５〜７０％、より好ましくは２０〜５０％が好適である。これに対し、前記面積比が１５％未満であれば充分な温度調節機能を確保できない一方、７０％を超えれば繊維強度を確保できないので、いずれの場合も望ましくない。
【００１７】
ポリプロピレンとしては、メルトフローレート（ＭＦＲ，ＪＩＳ Ｋ ７２１０，測定温度：２３０℃，以下同じ。）が１〜８ｇ／分のものが好適である。これに対し、前記メルトフローレートが１ｇ／分未満であれば溶融流動性が低すぎるために紡糸が困難となる一方、８ｇ／分を超えれば溶融流動性が高すぎるために強度が低下し、却って混練加工性・紡糸性が悪くなるので、いずれの場合も望ましくない。
【００１８】
炭素数が１５〜２２のパラフィン系炭化水素の融点としては、１０〜５０℃、より好ましくは１８〜３８℃が好適である。これに対し、前記融点が１０℃未満であれば相転移温度が日常の生活温度より低くなって温度調節機能を発揮しない一方、５０℃を超えれば相転移温度が日常の生活温度より高くなって温度調節機能を発揮しないので、いずれの場合も望ましくない。このようなパラフィン系炭化水素としては、ペンタデカン（融点１０℃）、ヘキサデカン（融点１８℃）、ヘプタデカン（融点２２℃）、オクタデカン（融点２８℃）、ノナデカン（融点３２℃）、エイコサン（融点３６℃）、ヘンエイコサン（融点４０℃）、ドコサン（融点４４℃）等が挙げられる。
【００１９】
パラフィン系炭化水素の配合割合としては、０ ．２〜３０、より好ましくは５〜２５ｗｔ％が好適である。これに対し、前記配合割合が０ ．２ｗｔ％未満であれば温度調節機能を十分に確保できない一方、３０ｗｔ％を超えれば繊維強度や紡糸性が低下するので、いずれの場合も望ましくない。なお、ポリプロピレンの配合割合としては、７０〜９９．８ｗｔ％、より好ましくは７５〜９５ｗｔ％が望ましい。
【００２０】
ポリアミドとしては、ナイロン６、ナイロン１１、ナイロン１２、ナイロン４６、ナイロン６６、ナイロン６１０、ナイロン６１２、及び、これらポリアミドの共重合体（例えば、６／６６共重合ナイロン、６／１２共重合ナイロン）等が挙げられる。これらのうち、ナイロン６が特に好ましい。なお、ポリアミド中には、少量の他の任意の重合体、酸化防止剤、制電剤、顔料、艶消し剤、抗菌剤、不活性微粒子、その他の添加剤が添加されていてもよい。
【００２１】
ポリプロピレン系樹脂組成物の前記パラフィン系炭化水素の融点における潜熱は、１〜９０Ｊ／ｇ、より好ましくは２〜５０Ｊ／ｇが好適である。これに対し、前記潜熱が１Ｊ／ｇ未満であれば温度調節機能が低下する一方、９０Ｊ／ｇを超えれば紡糸した際の繊維物性が低下するので、いずれの場合も望ましくない。また、温度調節繊維の前記パラフィン系炭化水素の融点における潜熱としては、０．２〜６０Ｊ／ｇ、より好ましくは０ ．４〜３０Ｊ／ｇが望ましい。
【００２２】
カバーリング糸３は、少なくとも１本の溶菌繊維で構成されている。溶菌繊維は、溶菌繊維本体の表面に溶菌酵素を固定化したものである。溶菌繊維本体としては、溶菌酵素を表面に固定化するための水酸基（−ＯＨ）やカルボキシル基（−ＣＯＯＨ）等を有する天然繊維（木綿、麻、絹、羊毛等）、合成繊維（アクリレート系繊維等）等が挙げられる。カバーリング糸３の形態としては、溶菌繊維本体を紡績したスパン糸、複数本の溶菌繊維本体を束ねたマルチフィラメント糸、１本の溶菌繊維本体のみのモノフィラメント糸等が挙げられる。
【００２３】
溶菌酵素は、細菌（枯草菌、ルテウス菌、表皮ブドウ球菌、黄色ブドウ球菌、結核菌等）、真菌（カビ、酵母等）、エンベロープ（タンパク皮膜）を有するウィルス等に対して溶菌が可能な天然物由来の酵素（タンパク質分解酵素）である。このような溶菌酵素としては、リゾチーム、キチナーゼ、プロテアーゼ、グルコースオキシダーゼ、グルカナーゼ、エンド−β−Ｎ−アセチルグルコサミニダーゼ、エンドリシン等が挙げられる。
【００２４】
上記のように構成されたカバード糸１及びカバード糸１を有する布部材によれば、少なくとも１本の温度調節繊維４で構成された芯糸２を備えているので、温度調節機能を有している。また、温度調節剤としての前記パラフィン系炭化水素は温度調節繊維４の芯部５に含まれていると共に、芯部５の周囲は鞘部６で被覆されているので、耐洗濯性に優れており、温度調節機能を長期間保持できるという利点がある。更に、少なくとも１本の溶菌繊維で構成されたカバーリング糸３を備えているので、抗菌・殺菌・制菌機能を有している。また、カバーリング糸３は芯糸２の周囲に巻き付けられ、カバーリング糸３のみが露出しているので、抗菌・殺菌・制菌機能をより効果的に発揮できるという利点がある。加えて、溶菌酵素は天然物由来のものであると共に、上記のように温度調節繊維４の芯部５中の前記パラフィン系炭化水素は鞘部６で封じ込まれているので、人体に対して安全であるという利点がある。
【００２５】
布部材としては、カバード糸１で製織した織物、カバード糸１と他の糸とで交織した織物、カバード糸１で製編した編物、カバード糸１と他の糸とで交編した編物、カバード糸１で形成された不織布、カバード糸１と他の糸とで形成された不織布等が挙げられる。このような布部材は、医師が手術時に着用する手術衣、患者が病院での検査時に着用する検査衣、衣料品（肌着、セーター、シャツ、パンティーストッキング等）、スポーツ衣料品（スキーウェア、スケートウェア、ダイビングスーツ等）、寝具品（シーツ、布団の中綿等）、食品包装材等の広範な用途に好適に使用できる。
【００２６】
なお、温度調節繊維４の芯部５においては、ポリプロピレン系樹脂組成物の代わりに、ポリ乳酸及び前記パラフィン系炭化水素を含むポリ乳酸系樹脂組成物、あるいは、伸縮性ポリマー及び前記パラフィン系炭化水素を含む伸縮性組成物を使用することもできる。この場合の前記パラフィン系炭化水素の配合割合等は、既述と同様でよい。
【００２７】
温度調節繊維４の鞘部６においては、ポリアミドの代わりに、伸縮性ポリマーを使用することもできる。芯部５や鞘部６に含まれる伸縮性ポリマーとしては、伸縮性を有するポリウレタン、ゴム（エラストマー）等が挙げられる。このように、温度調節繊維４の芯部５や鞘部６が伸縮性ポリマーを含んでいれば、芯糸２が伸縮自在となるので、カバード糸１や布部材に伸縮性（ストレッチ性）を付与できるという利点がある。
【００２８】
また、図３に示すように、カバード糸１が芯糸２の周囲にカバーリング糸３を２重に巻き付けたダブルカバード糸であれば、カバーリング糸３の割合が増加するので、抗菌・殺菌・制菌機能を更に効率良く発揮できるという利点がある。但し、シングルカバード糸とダブルカバード糸のいずれの場合でも、カバード糸１における芯糸２の割合としては、ある程度の温度調節機能を発揮できるように、３０ｗｔ％以上であることが望ましい。
【産業上の利用可能性】
【００２９】
以上のように、本発明に係るカバード糸及び布部材は、温度調節機能と共に抗菌・殺菌・制菌機能を有し、かつ、抗菌・殺菌・制菌機能をより効果的に発揮できるカバード糸及び布部材として有用である。
【図面の簡単な説明】
【００３０】
【図１】実施形態に係るカバード糸を示す概略正面図。
【図２】温度調節繊維の横断面図。
【図３】芯糸の周囲にカバーリング糸を２重に巻き付けたカバード糸を示す概略正面図。
【符号の説明】
【００３１】
１  カバード糸
２  芯糸
３  カバーリング糸
４  温度調節繊維
５  芯部
６  鞘部
【図１】
2005314827.tif 000003
【図２】
2005314827.tif 000004
【図３】
2005314827.tif 000005